ФИЛЬТРУЮЩИЙ МАТЕРИАЛ И СПОСОБ ЕГО ПОЛУЧЕНИЯ

1. Фильтрующий материал, содержащий в качестве основы нетканый полимерный волокнистый материал и закрепленные на волокнах основы металлсодержащие частицы, отличающийся тем, что в качестве металлсодержащих частиц использованы наноразмерные частицы диоксида олова, которые закреплены на волокнах нетканого полимерного волокнистого материала, полученного методом раздува из расплава.
2. Фильтрующий материал по п.1, отличающийся тем, что нетканый полимерный волокнистый материал имеет диаметр волокон 1,0-5,0 мкм и получен из расплава, например, полипропилена, поликарбоната или полиэтилентерефталата.
3. Фильтрующий материал по п.1, отличающийся тем, что наноразмерные частицы диоксида олова, закрепленные на поверхности нетканого полимерного волокнистого материала, имеют размер 60-125 нм.
4. Фильтрующий материал по п.1, отличающийся тем, что наноразмерными частицами диоксида олова покрыто 7-35% поверхности нетканого полимерного волокнистого материала.
5. Способ получения фильтрующего материала, включающий нанесение на основу из нетканого полимерного волокнистого материала металлосодержащих частиц, отличающийся тем, что в качестве металлосодержащих частиц использованы наноразмерные частицы диоксида олова, закрепленные на поверхности основы с помощью микроволнового нагрева, при этом наноразмерные частицы диоксида олова сформированы во время нагрева из частиц гидроксида олова, полученных гидролизом солей олова (II) из водных растворов с pH 6-12, а в качестве основы использован нетканый полимерный волокнистый материал, полученный методом раздува из расплава.
6. Способ получения фильтрующего материала по п.5, отличающийся тем, что микроволновый нагрев осуществляют в стандартной микроволновой печи в течение 4-7 мин при мощности до 1200 Вт.
7. Способ получения фильтрующего материала по п.5, отличающийся тем, что в качестве солей олова используют хлорид олова (II).
8. Способ получения фильтрующего материала по п.5, отличающийся тем, что доведение pH раствора до необходимой величины осуществляют добавлением водного раствора аммиака.
9. Способ получения фильтрующего материала по п.5, отличающийся тем, что в качестве основы используют нетканый полимерный волокнистый материал с диаметром волокон 1,0-5,0 мкм, полученный методом раздува из расплава, например, полипропилена, поликарбоната или полиэтилентерефталата.